(57)【要約】【課題】機械的強度、耐久性に優れ、光線の透過率が低く、従って除草効果が高く、かつ、環境にやさしく、また、雨粒が弾けることによって生じる騒音の発生のない防草シートの提供。【解決手段】熱可塑性合成樹脂製の延伸糸２ａ、２ｂを縦横に交差して形成した基布３の上に、熱可塑性合成樹脂からなり、目付けが５０〜３００ｇ／ｍ２の不織布４が重ねられ、基布３と不織布４とが接合用熱可塑性合成樹脂を介して接合されてなることを特徴とする防草シート。【選択図】　　　図１
2004113101.tif 000002
【特許請求の範囲】
【請求項１】
熱可塑性合成樹脂製の延伸糸を縦横に交差して形成した基布の上に、熱可塑性合成樹脂からなり、目付けが５０〜３００ｇ／ｍ２の不織布が重ねられ、基布と不織布とが接合用熱可塑性合成樹脂を介して接合されてなることを特徴とする防草シート。
【請求項２】
延伸糸の少なくとも一部に、熱可塑性合成樹脂製フラットヤーンが用いられてなる請求項１に記載の防草シート。
【請求項３】
延伸糸の少なくとも一部に、縦方向に小さな切れ目が多数形成された熱可塑性合成樹脂製スプリットヤーンが用いられてなる請求項１に記載の防草シート。
【請求項４】
基布と不織布が、両者間に間隙を生じるように部分的に結合されてなる請求項１〜３のいずれかに記載の防草シート。
【請求項５】
基布と不織布の一方又は双方が、着色されてなる請求項１〜４のいずれかに記載の防草シート。
【請求項６】
基布の少なくとも片面に熱可塑性樹脂製シートが積層されてなる請求項１〜５のいずれかに記載の防草シート。
【請求項７】
基布の縦横の延伸糸が熱融着されることによりほつれ防止されてなる請求項１〜６のいずれかに記載の防草シート。
【請求項８】
不織布に、所定の間隔をおいて色彩の異なる一軸延伸糸が縫い込まれてなる請求項１〜７のいずれかに記載の防草シート。
【請求項９】
防草シート表面に、所定の間隔をおいてラインマークが印刷されてなる請求項１〜７のいずれかに記載の防草シート。
【発明の詳細な説明】
【０００１】
【発明の属する技術分野】
本発明は、防草シート、さらに詳しくは、強度、耐久性に優れ、防草効果が高く、かつ、環境を損なうことなく、また、雨粒等が弾けるために生じる騒音の少ない防草シートに関する。
【０００２】
【従来の技術】
従来、河川の土手、田畑の畦畔、あるいは、鉄道、道路等の盛土の法面は、土砂の流失が多くその防止が重要な課題となっている。また、法面等に雑草が繁茂すると植物に病害虫の発生のおそれが生じることから、頻繁な刈り取り、あるいは、雑草成長の防止措置が必要となる。しかし、草の刈り取りには多大の労力を必要とし、また、除草剤の散布は環境破壊の面から好ましいものでない。
【０００３】
このような課題を解決する方法として、合成繊維長繊維からなる不織布を敷設することが提案されている（特許文献１）。
【０００４】
しかし、かかるシートを敷設して雑草の繁茂を防止するための防草シートとしては各種の性能が要求される。例えば、その上を歩行するためには機械的強度が要求され、また、耐蝕性に優れ、耐久性のよいものであることが必要となる。さらに、雑草防止のために、光線の透過率が低いことが要求されると共に、日光の反射によって環境に悪影響を与えないことも必要となる。
【０００５】
さらに、遮光性を付与するために、延伸糸を密に織り込んだシート、あるいは、熱可塑性合成樹脂製のシートを積層した防草シートを敷設した場合、雨等の水が当たると防草シートによって弾け、騒音が発生する問題もある。このため、水滴の弾けることによって生じる騒音を防止することも重要となる。
【０００６】
本発明者の知るところでは、従来の防草シートでは、かかる要請を全て満たすものとしては不充分であった。
【０００７】
【特許文献１】特公平４−５２７２７号公報
【０００８】
【発明が解決しようとする課題】
本発明は、機械的強度、耐久性に優れ、光線の透過率が低く、従って、防草効果に優れると共に環境にやさしく、また、雨粒が弾けることによって生じる騒音の発生のない防草シートを提供するものである。
【０００９】
【課題を解決するための手段】
本発明は、かかる目的を達成するために鋭意検討した結果なされたもので、具体的には、熱可塑性合成樹脂製の延伸糸を縦横に交差して形成した基布の上に、熱可塑性合成樹脂からなり、目付けが５０〜３００ｇ／ｍ２の不織布が重ねられ、基布と不織布とが接合用熱可塑性合成樹脂を介して接合されてなることを特徴とする防草シートを提供するものである。
【００１０】
また、本発明は、延伸糸の少なくとも一部に熱可塑性合成樹脂製フラットヤーンが用いられてなる上記の防草シート、延伸糸の少なくとも一部に縦方向に小さな切れ目が多数形成された熱可塑性合成樹脂製スプリットヤーンが用いられてなる上記の防草シート、基布と不織布が両者間に間隙を生じるように部分的に結合されてなる上記の防草シート、及び、基布と不織布の一方又は双方が着色されてなる上記の防草シートを提供するものである。
【００１１】
さらに、本発明は、基布の少なくとも片面に熱可塑性樹脂製シートが積層されてなる上記の防草シート、基布の縦横の延伸糸が熱融着されることによりほつれ防止されてなる上記の防草シート、不織布に所定の間隔をおいて色彩の異なる一軸延伸糸が織り込まれてなる上記の防草シート、及び、防草シート表面に所定の間隔をおいてラインマークが印刷されてなる上記の防草シートを提供するものである。
【００１２】
【発明の実施の形態】
本発明の防草シート１は、図１に示すように、熱可塑性合成樹脂を一軸延伸して形成された延伸糸２から形成された基布３の上に熱可塑性合成樹脂によって形成された不織布４が重ねられて結合される。
【００１３】
基布３を形成する延伸糸２としては、延伸効果の優れた熱可塑性合成樹脂が用いられ、一般には、高密度ポリエチレン、線状低密度ポリエチレン、エチレン・プロピレン共重合体、ポリプロピレン、ポリエステル、ポリアミド、アクリルニトリル樹脂等が単独であるいは適宜組合されて使用される。
【００１４】
本発明において基布３を構成する延伸糸２は、マルチフィラメント、テープ状物、紐状物、帯状物、モノフィラメント、スパン糸等の線条体を含むものであり、これらは撚りが付与されたものであっても、また、撚りのないものであってもよい。
【００１５】
延伸糸２の構造はいかなるものであってもよいが、テープ状が好ましく、例えば、図３（Ａ）に示すように、熱可塑性合成樹脂フィルムを所定の幅にスリットして一軸延伸することによって用いることができ、また、図３（Ｂ）に示すように、一軸延伸されたテープ状体に多数の切れ目５、５を入れたスプリットヤーンを用いることもできる。さらに、図３（Ｃ）に示すように、テープ状体に極細の縦方向リブ６を設けることもできる。
【００１６】
また、その他、丸型、長球状、方形、多角形、その他異型体とすることができ、さらに、異種樹脂の混合物を線条に押出し成形し、その樹脂間を分裂せしめてフィブリル化したダンラインを用いることによってしなやかさを付与することも可能である。さらに、延伸糸２は、一本を単独で使用することも可能であり、また、数本を束ねて用いることも可能である。
【００１７】
延伸糸２は、図４（Ａ）に示すように、基層７単層であってもよく、また、図４（Ｂ）、図４（Ｃ）に示すように、基層７の片面、又は両面に表面層８を形成することができ、表面層８は、接合層として機能させることができる。更に表面層８は、図４（Ｄ）に示すようにシースコア構造、図４（Ｅ）に示すようにサイドバイサイド構造とすることも可能である。
【００１８】
延伸糸２に表面層８を設けたときは、延伸糸２が布状とされた後、延伸糸２間を接合する層として機能させることができる。接合層として機能する表面層８として用いられる熱可塑性合成樹脂としては、低密度ポリエチレン、高密度ポリエチレン、線状低密度ポリプロピレン、エチレン・プロピレン共重合体、エチレン・酢酸ビニル共重合体等のポリオレフィン、ポリエチレンテレフタレート、ポリブチレンテレフタレート等のポリエステル、ナイロン６、ナイロン６６のポリアミド等を挙げることができ、基層７の熱可塑性合成樹脂との関係で基層７より低融点の熱可塑性合成樹脂が選択される。
【００１９】
さらに、延伸糸２には無機充填材を添加することが可能で、無機充填材を添加することによって遮光性を高め、防草効果を高めることができる。無機充填材としては、タルク、カーボンブラック、グラファイト、二酸化チタン、シリカ、マイカ、炭酸カルシウム、硫酸カルシウム、炭酸バリウム、炭酸マグネシウム、硫酸マグネシウム、硫酸バリウム、アルミナ、カオリン、炭化ケイ素、金属粉末等を用いることができる。無機充填材の添加は、延伸糸２全体であってもよく、また、表面を形成する表面層８のみに添加することもできる。
【００２０】
さらに、延伸糸２として用いられる基層７又は表面層８を形成する熱可塑性合成樹脂には、目的に応じて各種の添加剤を添加することができる。
【００２１】
具体的には、フェノール系、有機ホスファイト系等の有機リン系、チオエーテル系等の酸化防止剤；ヒンダードアミン系等の光安定剤；ベンゾフェノン系、ベンゾトリアゾール系、ベンゾエート系等の紫外線吸収剤；ノニオン系、カチオン系、アニオン系等の帯電防止剤；ビスアミド系、ワックス系、有機金属塩系等の分散剤；アミド系、ワックス系、有機金属塩系、エステル系等の滑剤；含臭素有機系、リン酸系、三酸化アンチモン、水酸化マグネシウム、赤リン等の難燃剤等が挙げられる。
【００２２】
これら添加剤は、適宜組み合わせて、基層７や表面層８の材料組成物を製造するいずれかの工程で配合される。添加剤の配合は、従来の公知の二軸スクリュー押出機、バンバリーミキサー、ニーダー、ミキシングロール等の混練装置を用いて所定割合に混合して、これを溶融混練して調製してもよいし、高濃度のいわゆるマスターバッチを調製し、これを希釈して使用するようにしてもよい。
【００２３】
延伸糸２として積層体が使用される場合、積層フラットヤーン、又は、積層スプリットヤーンの成形材料となる積層フィルムを成形する手段としては、自体公知の方法を採用することができ、予め基層７となるフィルムと表面層８となるフィルムをそれぞれ形成してドライラミネート法や熱ラミネート法を用いて複層化する手段や、基層７となるフィルムの表面に表面層８となる熱可塑性合成樹脂をコーティングする方法、予め形成した基層７となるフィルムに表面層８を押出ラミネートする方法、あるいは、多層共押出法によって積層フィルムとして押出成形するなどの公知の手段から適宜選択して用いればよいが、成形の容易さやコスト面、並びに、製品の各層間の接着性の点では、多層共押出法によって基層７と表面層８の積層体を一段で得る方法が望ましい。シースコア構造、あるいは、サイドバイサイド構造については共押出法によるのが一般的である。
【００２４】
また、延伸する手段としては、基層７となるフィルムを一軸方向に延伸した後、表面層８となる熱可塑性合成樹脂を積層し、これをテープ状にスリットしてもよく、あるいは、基層７と表面層８が積層された積層フィルムをスリットする前、又は、スリットした後、一軸方向に延伸することによって得ることもできる。
【００２５】
延伸操作としては、例えば、熱風循環オーブン、熱ロール、熱板等を用いて、一段で、もしくは二段以上の多段で、引取り方向へ２．５〜１２．０倍に延伸し、更に熱風循環式オーブン、熱ロール、熱板等を用いて６０〜１６０℃の温度下に、０〜３０％の弛緩熱処理が施される。延伸倍率は、通常３〜１０倍程度とされる。
【００２６】
延伸糸２の太さはなんらの制限はなく目的に応じて任意に設定することができるが、一般的には、５００〜１００００デシテックス、好ましくは１０００〜５０００デシテックスとされ、延伸糸２がテープ状の場合、糸幅が０．３〜２００ｍｍ、好ましくは１．０〜１００ｍｍ、糸厚５〜５００μｍの範囲とされる。
【００２７】
延伸糸２は、図１に示すように、織成して織布として用いることができ、また、図２に示すように、延伸糸２ａを一方向に並列させ、その上に交差する方向に延伸糸２ｂを並列させてその交点を結着することによって交差結合布（ソフ）として用いることもできる。また、延伸糸２をタテ、ヨコ、ナナメに交差させてその交点を接合することも可能である。
【００２８】
基布３は、除草効果を得るために遮光性とすることが望ましい。基布３に遮光性を付与する方法としては、基布３を構成する延伸糸２にアルミニウム粉末等の光反射性粉体、あるいは、カーボンブラック、顔料等の光吸収性粉末を添加することによって行なうことができる。
【００２９】
また、本発明において基布３は、機械的強度、遮光性を得るために、延伸糸２が密な状態に構成することが望ましい。延伸糸２が密な状態とは、経糸、緯糸を構成する延伸糸２がその間に隙間がない状態、又は、極く小さい状態に布状体とした状態を意味する。
【００３０】
本発明防草シート１においては、基布３の上に不織布４が重ねられ、接合用熱可塑性樹脂１１によって接合される。
【００３１】
不織布４としては、熱可塑性合成樹脂が用いられ、具体的には、低密度ポリエチレン、高密度ポリエチレン、線状低密度ポリプロピレン、エチレン・プロピレン共重合体等のポリオレフィン、ポリエチレンテレフタレート、ポリブチレンテレフタレート等のポリエステル、ナイロン６、ナイロン６６のポリアミド、アクリルニトリル樹脂等を用いることができる。
【００３２】
これら熱可塑性樹脂には、無機充填材を添加することが可能で、無機充填材を添加することによって遮光性を高め、防草効果を高めることができる。無機充填材としては、タルク、カーボンブラック、グラファイト、二酸化チタン、シリカ、マイカ、炭酸カルシウム、硫酸カルシウム、炭酸バリウム、炭酸マグネシウム、硫酸マグネシウム、硫酸バリウム、アルミナ、カオリン、炭化ケイ素、金属粉末等を用いることができる。
【００３３】
さらに、不織布４を構成する熱可塑性合成樹脂には、目的に応じて各種の添加剤を添加することができる。
【００３４】
具体的には、フェノール系、有機ホスファイト系等の有機リン系、チオエーテル系等の酸化防止剤；ヒンダードアミン系等の光安定剤；ベンゾフェノン系、ベンゾトリアゾール系、ベンゾエート系等の紫外線吸収剤；ノニオン系、カチオン系、アニオン系等の帯電防止剤；ビスアミド系、ワックス系、有機金属塩系等の分散剤；アミド系、ワックス系、有機金属塩系、エステル系等の滑剤；含臭素有機系、リン酸系、三酸化アンチモン、水酸化マグネシウム、赤リン等の難燃剤、顔料等が挙げられる。
【００３５】
不織布４は熱可塑性樹脂を極細繊維として積み重ねて不織布とされる。不織布を形成する手段としては、ニードルパンチ法、スパンボンド法、メルトブロー法、トウ開繊法、バーストファイバー法等を採用することができる。
【００３６】
不織布４は、目付けが、５０〜３００ｇ／ｍ２、好ましくは１００〜２００ｇ／ｍ２とされる。目付けが、５０ｇ／ｍ２未満では機械的強度が不足し、また、雨粒の消音効果が低くなり、３００ｇ／ｍ２を越えると対コスト効果が低くなると共に重量が重くなって取り扱い難くなる。
【００３７】
基布３と不織布４を結合する方法としては、基布３と不織布４を低密度ポリエチレン、エチレン・酢酸ビニル共重合体等の接合用熱可塑性樹脂１１を用いて接合することができる。この際、基布３と不織布４の接合は、図２に示すように、基布３と不織布４の全面であってもよいが、図１に示すように、線状、点状等部分的に接合し、基布３と不織布４間に間隙が生じるようにすることが望ましく、間隙を生じさせることによって、雨粒の消音効果を大きくすることができる。
【００３８】
基布３と不織布４間に間隙を有する状態に接合するときは、接合用熱可塑性樹脂１１の高さが０．５〜１０ｍｍ、好ましくは２〜６ｍｍとなるように行なわれる。
【００３９】
不織布４には、顔料を添加して着色することが望ましい。着色の色彩は、本発明を制限するものではないが、環境を損なわないように、落ち着いた色合いとすることが好ましく、黒色、緑色、茶色等とすることが望ましい。
【００４０】
また、図１、図２に示すように、基布３の片面又は両面、好ましくは下面に、熱可塑性樹脂製シート１０を積層することができ、熱可塑性樹脂製シート１０の積層によって、防草シート１の敷設面の雨水等の浸水を防止して、敷設面を遮水することができるため、除草効果を上げることができる。また、熱可塑性樹脂製シート１０を着色することによって遮光性を向上することもできる。熱可塑性樹脂製シート１０としては、先に延伸糸２の表面層８について述べたような熱可塑性樹脂、好ましくはポリオレフィンを使用することができ、遮光性を付与する場合には、上述の光反射性粉体、あるいは、光吸収性粉末を添加したものを用いることができる。
【００４１】
熱可塑性樹脂製シート１０としては、フィルム状体、あるいは、不織布を使用することができる。
【００４２】
また、熱可塑性樹脂製シート１０を構成する熱可塑性樹脂には、目的に応じて他の配合物を添加することができ、酸化防止剤、光安定剤、紫外線吸収剤、可塑剤、帯電防止剤分散剤、塩素補足剤、滑剤、難燃剤、顔料等を添加することもできる。
【００４３】
本発明において、防草シート１は光線透過率が１０％未満、質量が７０〜７００ｇ／ｍ２のシートとすることが望ましい。光線透過率が１０％以上では除草効果が得難く、また、質量が５０ｇ／ｍ２未満では遮光性の確保が難しくなり、質量が７００ｇ／ｍ２を越えると経済性が悪くなる。
【００４４】
防草シート１は、端部のほつれを防止するために、熱刃を用いてヒートカットすることによって端部を熱溶着することが望ましく、また、タックインすることによってほつれを防止することも望ましい方法である。
【００４５】
さらに、基布に溶融熱可塑性樹脂、ホットメルト剤を添着し、あるいは、水系接着剤を塗布することによってほつれを防止することもでき、ほつれ防止のための添着、塗布は、通常、所定の間隔をおいて線状に行なわれる。また、延伸糸２として積層体を用いたときは熱溶着によってほつれを防止することも可能である。
【００４６】
また、図５に示すように、防草シート１には、所定の間隔をおいて色違いの糸１２を縫い込んでおくことが好ましい。色違いの糸１２を縫い込むことによってシートを敷設したり、ピン、杭等で係止する際に位置決めが容易となる。位置決め用標識は印刷インクを用いて表面にラインマークを印刷することによっても設けることもできる。
【００４７】
本発明防草シート１は、田畑の畦畔、河川の土手、鉄道線路の盛土の法面、道路盛土法面、道路中央分離帯、鉄塔下部等に敷設して防草機能を果たすことができる。
【００４８】
本発明防草シート１は、図６に示すように、除草処理すべき場所に重ね代をもって敷設し、杭１４等で係止することによって固定することができる。杭１４としては金属、熱可塑性合成樹脂等の船釘状体、あるいは、Ｕ字状体を用いることができる。
【００４９】
また、本発明防草シート１は除草処理すべき場所の表面に敷設されるのが一般的であるが、栗石等の敷設場所に下敷材として敷設することも可能である。
【００５０】
【発明の効果】
本発明は、かかる構成からなるから、機械強度が高く、耐久性に優れると共に、遮光性がよく除草性に優れ、また、雨粒が弾けることによる騒音のない防草シートが得られる。
【図面の簡単な説明】
【図１】本発明防草シートを示す縦断面図
【図２】本発明防草シートの他の例を示す縦断面図
【図３】本発明防草シートに使用される延伸糸の例を示す斜視図
【図４】本発明防草シートに使用される延伸糸の例を示す縦断面図
【図５】本発明防草シートの例を示す斜視図
【図６】本発明防草シートの敷設例を示す斜視図
【符号の説明】
１：防草シート
２：延伸糸
３：基布
４：不織布
５：切れ込み
６：リブ
７：基層
８：表面層
１０：熱可塑性樹脂製シート
１１：ホットメルト剤
１２：色違いの糸
１４：杭
【図１】
2004113101.tif 000003
【図２】
2004113101.tif 000004
【図３】
2004113101.tif 000005
【図４】
2004113101.tif 000006
【図５】
2004113101.tif 000007
【図６】
2004113101.tif 000008